(57)【要約】      （修正有）【課題】所定個数のケイ素原子を有する重合性モノマーであって、眼科デバイスとして有益な透明度及び高い酸素透過性を有しつつ、十分な耐加水分解性を有する重合体を与えることができるモノマー化合物、及びその製造方法の提供。【解決手段】式（１）で表されるシリコーン化合物。2020097603.tif 000033（Ｚはラジカル重合性基；Ｑは、アミド結合、エーテル結合、エステル結合、又は不飽和結合から成る群より選ばれる１以上の結合を含んでよい、置換又は非置換の、炭素数１〜２０の二価炭化水素基；ｎは１〜１００の整数；Ｒ１〜Ｒ３は、各々独立に、非置換の、不飽和結合を有してよいＣ１〜２０の一価炭化水素基、又は、前記一価炭化水素基のＣに結合するＨの一部又は全部が官能基又はハロゲン原子で置換されている基。）【選択図】なし【特許請求の範囲】
【請求項１】
下記式（１）で表されるシリコーン化合物であり、
【化１】
2020097603.tif 000026
式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部が官能基又はハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つが置換の炭化水素基である場合には、該炭化水素基の炭素原子に結合している官能基及びハロゲン原子を水素原子に置き換えた場合の前記立体パラメータの値−１．００以下を有することを特徴とする、前記シリコーン化合物。
【請求項２】
Ｑが下記（２）又は（３）で示される、請求項１記載のシリコーン化合物
【化２】
2020097603.tif 000027
【化３】
2020097603.tif 000028
（式中、ｋは０〜６の整数であり、ｋが０の場合、ｍは１〜４の整数であり、ｋが０でない場合、ｍは１〜１７の整数であり、且つ、１≦３ｋ＋ｍ≦２０であり、式中＊で示される箇所が式（１）のケイ素原子と結合しており、＊＊で示される箇所が式（１）のＺ基と結合している）。
【請求項３】
Ｚが、アクリロイル基又はメタクリロイル基を有する基である、請求項１または２記載のシリコーン化合物。
【請求項４】
該Ｒ１Ｒ２Ｒ３Ｓｉ−残基が前記立体パラメータの値−１．５０以下を有する請求項１〜３のいずれか１項記載のシリコーン化合物。
【請求項５】
該Ｒ１Ｒ２Ｒ３Ｓｉ−残基が前記立体パラメータの値−２．００以下を有する請求項４記載のシリコーン化合物。
【請求項６】
Ｒ１、Ｒ２、及びＲ３の少なくとも１つが、イソプロピル基、ｔ−ブチル基、フェニル基、及びトリフルオロプロピル基から選ばれる基である、請求項１〜５のいずれか１項記載のシリコーン化合物。
【請求項７】
Ｒ１、Ｒ２、及びＲ３の全てが、エチル基、ｎ−プロピル基、イソプロピル基、及びｎ−ブチル基から選ばれる同一の基である請求項１〜５のいずれか１項記載のシリコーン化合物。
【請求項８】
該Ｒ１Ｒ２Ｒ３Ｓｉ−残基が下記のいずれかである、請求項１〜５のいずれか１項記載のシリコーン化合物。
【化４】
2020097603.tif 000029
（上記式に置いて、＊で示される箇所が酸素原子と結合している）
【請求項９】
ｋが１であり、かつｍが１〜４である、請求項２〜８のいずれか１項記載のシリコーン化合物。
【請求項１０】
ｋが０であり、かつｍが１〜４である、請求項２〜８のいずれか１項記載のシリコーン化合物。
【請求項１１】
請求項１〜１０のいずれか１項記載のシリコーン化合物のラジカル重合性基Ｚの付加重合から導かれる繰返し単位を含む重合体。
【請求項１２】
請求項１〜１０のいずれか１項記載のシリコーン化合物のラジカル重合性基Ｚと、これと重合性の基を有する他の化合物との重合から導かれる繰返し単位を含む共重合体。
【請求項１３】
請求項１２記載の共重合体からなる眼科デバイス。
【請求項１４】
下記式（１）で表されるシリコーン化合物の製造方法において、
【化５】
2020097603.tif 000030
（式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部が官能基又はハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つが置換の炭化水素基である場合には、該炭化水素基の炭素原子に結合している官能基及びハロゲン原子を水素原子に置き換えた場合の前記立体パラメータの値−１．００以下を有する）
下記式（４）で表されるシロキサンと
【化６】
2020097603.tif 000031
（Ｒ１、Ｒ２、及びＲ３は上記の通りであり、ｎ’はｎ−１である）
下記式（５）で表されるハロゲン化シリル化合物
【化７】
2020097603.tif 000032
（Ｑ及びＺは上記の通りであり、Ｘはハロゲン原子である）
とを反応させて
上記式（１）で表される化合物を得る工程を含む、前記製造方法。
【発明の詳細な説明】
【技術分野】
【０００１】
本発明は眼科デバイス、例えば、コンタクトレンズ、眼内レンズ、人工角膜を製造するための化合物及びその製造方法に関する。詳細には、（メタ）アクリル系モノマー等の他の重合性モノマーと共重合されて、耐加水分解性に優れた、眼に適用するのに好適な重合体を与える化合物、及びその製法に関する。
【背景技術】
【０００２】
眼科デバイス製造用モノマーとして、様々なシリコーン化合物が知られている。例えば、下記式で示されるＴＲＩＳ（３−［トリス（トリメチルシロキシ）シリル］プロピルメタクリレート）
【化１】
2020097603.tif 000002
は、ソフトコンタクトレンズ用モノマーとして広く用いられている。このＴＲＩＳと親水性モノマーであるＮ，Ｎ−ジメチルアクリルアミドやＮ−ビニル−２−ピロリドンを共重合して得られるポリマーは、透明であり、かつ高酸素透過性を有するという利点を有する。しかしシロキサン結合は加水分解が生じやすく、水やアルコール等の活性水素を含有する化合物と接触させた場合、シロキサン成分が徐々に分解されて、長期間保存する際にコンタクトレンズの物性低下を招くという問題があった。
【０００３】
特許文献１には、耐加水分解性が改善されたシリコーンモノマーとして、下記式で表される３−［トリス（ｎ−ブチルジメチルシロキシ）シリル］プロピルメタクリレートのような、末端にトリ（アルキルシロキシ）シリル基又はジ（アルキルシロキシ）シリル基を有する化合物が記載されている。
【化２】
2020097603.tif 000003
【０００４】
近年眼用ポリマーには、長時間の連続装用を可能にすべく、より高い酸素透過性が要求されている。得られる眼科デバイスに高い酸素透過性をもたらすためには、モノマー化合物が有するＳｉ部分の質量割合が多いことが必要である。しかし、特許文献１に記載される化合物はシロキサン部分が少なく、得られるポリマーは酸素透過性が不十分となる。
【０００５】
高い酸素透過性を有する重合体を与えるモノマー化合物として、例えば、特許文献２には下記構造で示される眼科デバイス製造用モノマー化合物が記載されている。
【化３】
2020097603.tif 000004
（ここでｍは３〜１０の整数のうちの一つ、ｎは１または２のうちの一つ、Ｒ１は炭素数１〜４のアルキル基のうちの一つ、Ｒ２は水素及びメチル基のうちの一つである）
【先行技術文献】
【特許文献】
【０００６】
【特許文献１】特表２０１１−５０３２４２号公報
【特許文献２】特開２００８−２０２０６０号公報
【発明の概要】
【発明が解決しようとする課題】
【０００７】
しかし、上記特許文献２に記載の化合物をモノマー成分として有する重合体は耐加水分解性が不十分であり、これらの化合物を重合成分として得られる重合体は、加水分解によって眼科デバイスの物性が変化することがある。従って本発明は、所定個数のケイ素原子を有する重合性モノマーであって、眼科デバイスとして有益な透明度及び高い酸素透過性を有しつつ、十分な耐加水分解性を有する重合体を与えることができるモノマー化合物、及びその製造方法を提供することを目的とする。
【課題を解決するための手段】
【０００８】
本発明者は上記課題を解決するために鋭意検討した結果、ジメチル（ポリ）シロキサン構造を有し、該シロキサンの末端がトリオルガノシリル基で封鎖されており、該トリオルガノシリル基が特定の立体的嵩高さを有することにより、耐加水分解性を向上できることを見出し、本発明を成すに至った。
【０００９】
すなわち本発明は、下記式（１）で表されるシリコーン化合物であり、
【化４】
2020097603.tif 000005
式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部が官能基又はハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つが置換の炭化水素基である場合には、該炭化水素基の炭素原子に結合している官能基及びハロゲン原子を水素原子に置き換えた場合の前記立体パラメータの値−１．００以下を有することを特徴とする、前記シリコーン化合物を提供する。
更に本発明は、上記シリコーン化合物の製造方法を提供する。
【発明の効果】
【００１０】
本発明のシリコーン化合物は耐加水分解性に優れ、酸素透過性が高く、無色透明な重合体を与える。従って、本発明のシリコーン化合物及び該化合物の製造方法は眼科デバイス製造用として好適である。
【発明を実施するための形態】
【００１１】
本発明のシリコーン化合物は下記式（１）で表される。
【化５】
2020097603.tif 000006
式中Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部が官能基又はハロゲン原子で置換されている基である。
【００１２】
上記式（１）で示されるシリコーン化合物は、末端以外のケイ素原子に結合する置換基はいずれもメチル基であり、且つ、末端にあるオルガノシリル基（Ｒ１Ｒ２Ｒ３Ｓｉ−）が嵩高い立体構造を有することを特徴とする。このようにシロキサン部位の構造を制御することにより、シリコーン化合物の耐加水分解性が向上し、安定な重合体を与えることができる。
【００１３】
上記式（１）において、Ｒ１、Ｒ２及びＲ３は、互いに独立に、非置換の、不飽和結合を有してよい炭素数１〜２０、好ましくは炭素数１〜１０、さらに好ましくは炭素数１〜８の一価炭化水素基、又は、これら一価炭化水素基の炭素原子に結合する水素原子の一部又は全部が官能基又はハロゲン原子で置換されている基である。非置換の一価炭化水素基としては、メチル基、エチル基、プロピル基、ブチル基、ペンチル基、ヘキシル基、ヘプチル基、オクチル基、ノニル基、デシル基等のアルキル基；シクロペンチル基、及びシクロヘキシル基等のシクロアルキル基；フェニル基、及びトリル基等のアリール基；ビニル基、及びアリル基等のアルケニル基、ベンジル基等のアラルキル基が挙げられる。これらの基の炭素原子に結合した水素原子の一部または全部がヒドロキシ基、ヒドロキシアルキル基、アミノ基、アミノアルキル基、アミド基、アルキルアミド基、アルコキシ基、アルコキシアルキル基、アルコキシカルボニル基、及びアルコキシカルボニルアルキル基等の官能基、又は、塩素、及びフッ素等のハロゲン原子で置換されていてもよい。好ましくは、炭素数１〜６のアルキル基、フェニル基、及びこれらの基の炭素原子に結合する水素原子の一部又は全部がフッ素原子で置換された基である。Ｒ１、Ｒ２及びＲ３は、互いに独立に、上記の中から選択され、且つ、Ｒ１Ｒ２Ｒ３Ｓｉ−残基が後述する立体パラメータを満たすように組み合わせればよい。特には、Ｒ１、Ｒ２及びＲ３はいずれも、炭素数２〜８、更には炭素数２〜４のアルキル基が好ましい。炭素数が多い場合、立体障害性が大きくなる一方、シロキサン成分が少なくなるためにシロキサン由来の特性が低下する恐れがある。
【００１４】
炭化水素基（置換基、Ｒ）の立体的嵩高さを表す指標として、Ｔａｆｔの立体的パラメータが知られている。該パラメータは炭化水素基（置換基）の立体的嵩高さ（三次元的な広がり）を表すパラメータである。例えば、非特許文献１：ケミストリーレターズ、１２６３−１２６６頁、１９９２年（１９９２  Ｔｈｅ  Ｃｈｅｍｉｃａｌ  Ｓｏｃｉｅｔｙ  ｏｆ  Ｊａｐａｎ）及び非特許文献２：ケミストリーレターズ、１８０７−１８１０頁、１９９３年（１９９３  Ｔｈｅ  Ｃｈｅｍｉｃａｌ  Ｓｏｃｉｅｔｙ  ｏｆ  Ｊａｐａｎ）には、ケイ素原子に結合する炭化水素基のＴａｆｔパラメータが記載されている。
該パラメーターは、下記式（ａ）で表され、ｌｏｇｋｒｅｌは、８９ｍｏｌ％の１，４−ジオキサン水溶液における、２５℃での、トリメチルクロロシランに対するオルガノクロロシラン（Ｒ１Ｒ２Ｒ３ＳｉＣｌ）の加水分解速度の対数値である。下記式において「Ａ」は置換基Ｒを意味する。
S(A) = logkrel  (a)
また、この立体パラメータは以下の式（ｂ）（ｃ）（ｄ）（ｅ）に従うことが知られており、種々の置換基を有するケイ素原子について見積もることが可能である。
2020097603.tif 000007
ここで、Ｓ（Ａ１ＣＨ２）はＳ（Ａ２ＣＨ２）より大きく、Ｓ（Ａ２ＣＨ２）はＳ（Ａ３ＣＨ２）よりも大きい。また、Ｓ（Ａ１）はＳ（Ａ２）より大きく、Ｓ（Ａ２）はＳ（Ａ３）よりも大きい。この立体パラメーターが小さいほど該ケイ素原子上の立体障害性が高いことを示す。
【００１５】
また、非特許文献２には、トリアルキルシリル基の立体パラメータが記載されている。例えば、ＲＭｅ２Ｓｉ基において、Ｒが、メチル基、エチル基、ｎ−プロピル基、ｎ−ブチル基、イソプロピル基、ｔ−ブチル基である時、各々のＲＭｅ２Ｓｉ基が有する立体パラメータは下記表１に記載の通りである。以下の数値は負の値が大きいほど嵩高く、立体障害性が高いことを意味する。
【表１】
2020097603.tif 000008
【００１６】
また、例えば、Ｒ１Ｒ２Ｒ３Ｓｉ基が、ジ（ｎ−ブチル）メチルシリル基、トリ（ｎ−ブチル）シリル基、トリエチルシリル基、ジフェニルメチルシリル基、トリ（イソプロピル）シリル基、又はトリ（ｔ−ブチル）シリル基である時、各々のＲ１Ｒ２Ｒ３Ｓｉ基が有する立体パラメータは下記表２に記載の通りである。
【表２】
2020097603.tif 000009
【００１７】
本発明は、上記立体パラメータにより、オルガノシリル基（Ｒ１Ｒ２Ｒ３Ｓｉ−）の立体構造を特定した。本発明のシリコーン化合物は、Ｒ１Ｒ２Ｒ３Ｓｉ−残基が、立体パラメータの値−１．００以下、好ましくは−１．５０以下、さらに好ましくは−２．００以下を有することを特徴とする。
【００１８】
上記表１及び２に示される通り、トリメチルシリル基、エチルジメチルシリル基、ｎ−プロピルジメチルシリル基、及びｎ−ブチルジメチルシリル基は、本発明で規定する上記パラメータの値を満たさない。これらのオルガノシリル基は立体嵩高さが低く、該末端構造を有するシリコーン化合物は耐加水分解性が十分でない。
【００１９】
上記立体パラメーターを満たす構造として好ましくは、Ｒ１、Ｒ２、及びＲ３の少なくとも１つが、イソプロピル基、ｔ−ブチル基、フェニル基、１，１，２，２−テトラメチルプロピル基、及びトリフルオロプロピル基から選ばれる基であるのがよい。また、Ｒ１、Ｒ２、及びＲ３の全てが、エチル基、ｎ−プロピル基、イソプロピル基、及びｎ−ブチル基から選ばれる同一の基である構造も好ましい。
【００２０】
特に好ましい構造を下記に示す。下記式に置いて、＊印で示される箇所が酸素原子と結合している。
【化６】
2020097603.tif 000010
【００２１】
上記の通り、本発明のシリコーン化合物において立体パラメータは末端トリオルガノシリル基の立体的嵩高さを規定するためのものである。Ｒ１、Ｒ２、及びＲ３の少なくとも１つが置換の炭化水素基である場合には、該炭化水素基の炭素原子に結合している官能基及びハロゲン原子を水素原子に置き換えた場合の前記立体パラメータの値が−１．００以下、好ましくは−１．５０以下、さらに好ましくは−２．００以下であればよい。官能基とは、上述した通り、ヒドロキシ基、ヒドロキシアルキル基、アミノ基、アミノアルキル基、アミド基、アルキルアミド基、アルコキシ基、アルコキシアルキル基、アルコキシカルボニル基、及びアルコキシカルボニルアルキル基等である。ハロゲン原子とは、塩素、フッ素、臭素等である。特に好ましくは、上記した一価炭化水素基の炭素原子に結合する水素原子の１以上がフッ素原子等のハロゲン原子に置換されている化合物である。例えば、下記構造が挙げられる。下記式に置いて、＊印で示される箇所が酸素原子と結合している。
【化７】
2020097603.tif 000011
この場合、フッ素原子を水素原子に置き換えた時の立体パラメータが上記範囲を満たせばよい。すなわち、末端ｎ−ブチル−メチル−３，３，３−トリフルオロプロピルシリル基の立体パラメータは、３，３，３−トリフルオロプロピル基をプロピル基に置き換えたｎ−ブチル−メチル−プロピルシリル基と同じである。
【００２２】
上記式（１）において、Ｑは、アミド結合、エーテル結合、エステル結合、又は不飽和結合から成る群より選ばれる１以上の結合を含んでよい、置換又は非置換の、炭素数１〜２０の二価炭化水素基である。該二価炭化水素基としては、エチレン、１，３−プロピレン、１−メチルプロピレン、１，１−ジメチルプロピレン、２−メチルプロピレン、１，２−ジメチルプロピレン、１，１，２−トリメチルプロピレン、１，４−ブチレン、２−メチル−１，４−ブチレン、２、２−ジメチル−１，４−ブチレン、３−メチル−１，４−ブチレン、２，２−ジメチル−１，４−ブチレン、２，３−ジメチル−１，４−ブチレン、２，２，３−トリメチル−１，４−ブチレン、１，５−ペンチレン、１，６−ヘキサニレン、１，７−ヘプタニレン、１，８−オクタニレン、１，９−ノナニレン、１，１０−デカニレン基等の２価の基、及びこれらの基の炭素原子に結合した水素原子の一部または全部が、ヒドロキシ基、ヒドロキシアルキル基、アミノ基、アミノアルキル基、アミド基、アルキルアミド基、アルコキシ基、アルコキシアルキル基、アルコキシカルボニル基、アルコキシカルボニルアルキル基等で置換された基、及び、塩素、フッ素等のハロゲン原子で置換されたハロゲン化アルキレン基等が挙げられる。エーテル結合を含む基としては、例えば、ポリエチレンオキサイド、ポリプロピレンオキサイド、ポリエチレン−プロピレンオキサイド等のポリアルキレンオキサイドが挙げられる。
【００２３】
Ｑは好ましくは下記（２）又は（３）で示される。
【化８】
2020097603.tif 000012
【化９】
2020097603.tif 000013
式中、ｋは０〜６の整数であり、ｋが０の場合、ｍは１〜４の整数であり、ｋが０でない場合、ｍは１〜１７の整数であり、好ましくは１〜４の整数であり、且つ、１≦３ｋ＋ｍ≦２０であり、式中＊で示される箇所が式（１）のケイ素原子と結合しており、＊＊で示される箇所が式（１）のＺ基と結合している。好ましくはｋ＝１であり且つｍ＝１〜４の整数、又は、ｋ＝０であり且つｍ＝１〜４の整数である。
【００２４】
Ｑは特に好ましくは、酸素原子及び窒素原子を有さず、非置換である二価の炭化水素基である。すなわち、上記式に置いてｋ＝０である。この時、Ｑは、好ましくは、メチレン、エチレン、プロピレン基、又はブチレン基であり、特に好ましくはプロピレン基である。
【００２５】
上記式（１）において、Ｚはラジカル重合性基である。例えば、アクリロイルオキシ基、メタクリロイルオキシ基、アクリルアミド基、及びメタクリルアミド基等のアクリル基及びメタクリル基を有する基、Ｎ−ビニルアミド基、アルキニル基、スチリル基、インデニル基、アルケニル基、シクロアルケニル基、ノルボニル基、及び共役又は非共役アルカジエン基等である。中でも、アクリロイルオキシ基、メタクリロイルオキシ基、アクリルアミド基、メタクリルアミド基、Ｎ−ビニルアミド基、及び、スチリル基が好ましく、反応の容易さから、アクリル基及びメタクリル基を有する基が好ましく、特に好ましくはアクリロイルオキシ基又はメタクリロイルオキシ基である。
【００２６】
上記式（１）において、ｎは１〜１００の整数であり、好ましくは２〜２０の整数であり、更に好ましくは３〜１０の整数であり、最も好ましくは４である。ｎが上記下限値未満では、得られるポリマーの酸素透過性が低くなる。また、ｎが上記上限値を超えては、重合体の親水性が低くなる。
【００２７】
本発明のシリコーン化合物はＲ１Ｒ２Ｒ３Ｓｉ−残基が上記立体パラメータを満たす立体構造を有することにより、耐加水分解性に優れる重合体を与えることができる。該加水分解耐性は、例えば、該化合物を５重量％の酢酸を含む水／２−プロパノール溶液中で８０℃下１６８時間加熱し、加熱開始時点（０時間）で該化合物をガスクロマトグラフィー（ＧＣ）測定して得られるＧＣ面積％を１００と定めた場合の、加熱後の該化合物をＧＣ測定して得られるＧＣ面積％の比率で評価することができる。本発明のシリコーン化合物は、加熱開始時点（０時間）での該化合物のＧＣ面積１００％に対し、加熱後の該化合物のＧＣ面積８０％以上であることができる。
【００２８】
本発明は更に上記式（１）で示される化合物の製造方法を提供する。
上記式（１）で示される化合物は、
下記式（４）で表されるシロキサンと
【化１０】
2020097603.tif 000014
（Ｒ１、Ｒ２及びＲ３は上記の通りであり、ｎ’はｎ−１である）
下記式（５）で表されるハロゲン化シリル化合物と
【化１１】
2020097603.tif 000015
（Ｑ及びＺは上記の通りであり、Ｘはハロゲン原子である）
を反応させて得ることができる。
【００２９】
また、上記式（４）で示される化合物は、下記式で表されるシラノール化合物を先ず有機金属化合物と反応させて、
【化１２】
2020097603.tif 000016
（Ｒ１、Ｒ２、及びＲ３は上記の通りである）
次いで、ヘキサメチルシクロトリシロキサンを反応させて開環重合させることで得られる。
【００３０】
異なる方法としては、上記式（４）で示される化合物は、下記式で表される環状シロキサンを先ず有機金属化合物と反応させて、
【化１３】
2020097603.tif 000017
（式中、ｙは、３〜２０の整数を表し、Ｒ２及びＲ３は上記の通りである）
次いで、ヘキサメチルシクロトリシロキサンを反応させて開環重合させることで得られる。
【００３１】
Ｒ１〜Ｒ３はヒドロキシ基を有しないことが好ましい。ヒドロキシ基を有すると、該化合物と有機金属化合物との反応の際に、ヒドロキシ基の活性水素部位との間で好ましくない副反応が引き起こされるためである。
【００３２】
有機金属化合物は重合開始剤であり、環状シロキサンの開環重合に通常使用されるものであればよい。例えば、有機マグネシウム化合物、及び有機リチウム化合物である。有機マグネシウム化合物とは、炭素−マグネシウム結合およびマグネシウム−ハロゲン結合を有する化合物である。有機リチウム化合物は、炭素−リチウム結合を有する化合物である。これらは従来公知の化合物であればよい。有機リチウム化合物としては、メチルリチウム、エチルリチウム、ブチルリチウム、フェニルリチウム、ベンジルリチウム等が例示される。特には、ヘキサンやシクロヘキサン等の炭化水素系化合物に希釈された有機リチウム化合物が好ましく、取扱い性や入手の容易さからｎ−ブチルリチウムのヘキサン溶液がより好ましい。
【００３３】
上記反応は、従来公知の方法に従い行うことができる。例えば、上記シラノール化合物又は上記環状シロキサン化合物に、１モル当量以下の有機金属化合物を添加して反応させ、続けてヘキサメチルシクロトリシロキサンを滴下して反応させる。例えば、ブチルジメチルシラノールとＢｕＬｉを反応させるとＢｕＭｅ２ＳｉＯＬｉが生じ、これを開始剤としてヘキサメチルシクロトリシロキサンを開環し反応させて、上記式（４）で示される化合物を得る。さらにハロゲン化シリル化合物を添加し、反応させて、上記式（１）で示されるシリコーン化合物を得る。有機金属化合物、ヘキサメチルシクロトリシロキサン、ハロゲン化シリル化合物の添加は、典型的には、約０℃から約２５℃の温度で行われる。反応温度は特に限定されるものではないが、使用する溶媒の沸点を超えない程度の温度が好ましい。ヘキサメチルシクロトリシロキサンの反応の終点は、滴下終了後、加温下で熟成した後、原料ヘキサメチルシクロトリシロキサンの有無を、例えばＧＣ測定においてピークが消失したことで確認する。反応終点をＧＣ測定により確認することにより、ヘキサメチルシクロトリシロキサンが生成物中に残存しないため高純度のシリコーン化合物を得ることができる。
【００３４】
有機金属化合物の添加量は、シラノール化合物に対して０．１モル当量から１モル当量で行われる。有機金属化合物の量が上記上限より多いと、有機金属化合物の副反応が起こるため好ましくない。また、上記下限値より少ないと、ヘキサメチルシクロトリシロキサンとの反応速度が遅くなり好ましくない。
【００３５】
上記反応に使用する溶剤は特に制限されるものでないが、例えば、ヘキサン、ヘプタンなどの炭化水素系溶剤、トルエンなどの芳香族系溶剤、テトラヒドロフランなどのエーテル系溶剤、メチルエチルケトン、Ｎ，Ｎ−ジメチルホルムアミドなどのケトン系溶剤、酢酸エチルなどのエステル系溶剤、等が好適に使用できる。
【００３６】
ハロゲン化シリル化合物の添加量は、上記式（４）で表される化合物１モルに対し０．８〜２．０モルとなる量比が好ましく、より好ましくは０．９〜１．５モルとなる量比が好ましく、さらに好ましくは１．０〜１．２モルとなる量比が好ましい。
【００３７】
反応終了後は、従来公知の方法に従い精製すればよい。例えば、有機層を水で洗浄した後、溶媒を除去することにより生成物を単離することができる。また減圧蒸留や活性炭処理などを使用してもよい。
【００３８】
本発明の製造方法の一例としては、シラノール化合物又は環状シロキサン化合物を５０質量％のトルエンで希釈し、１モル当量のｎ−ブチルリチウム（ｎ−ヘキサン溶液）を添加する。続いて、２００質量％のテトラヒドロフランで溶解したヘキサメチルシクロトリシロキサンを添加する。室温下で３時間程度反応させることにより反応は完結する。また、その際にヘキサメチルシクロトリシロキサンをＧＣ測定等でモニタリングすることで反応の進行を確認できる。ヘキサメチルシクロトリシロキサンの反応後、１モル当量のハロゲン化シリル化合物を添加し、室温下で１時間程度反応させることにより反応は完結する。反応の完結後、有機層を水で洗浄し、洗浄液のｐＨが中性付近（ｐＨ＝６〜８）になったところで有機層を取り出す。有機層に存在する溶媒および未反応の原料を減圧留去することで、上記式（１）で示されるシリコーン化合物を得ることができる。
【００３９】
本発明のシリコーン化合物は、該シリコーン化合物のラジカル重合性基の付加重合から導かれる繰り返し単位を有する重合体を与えることができる。本発明のシリコーン化合物は、（メタ）アクリル基など、上記シリコーン化合物のラジカル重合性基Ｚと重合する基を有する他の化合物（以下、重合性モノマー、または親水性モノマーという）との相溶性が良好である。そのため、重合性モノマーと共重合することにより無色透明の共重合体を与えることができる。また、単独で重合することも可能である。上述の通り、本発明の化合物は耐加水分解性に優れる重合体を与える。さらには、耐汚染性を付与するフッ素置換基含有（メタ）アクリル系モノマーに対する相溶性も良好であるため、耐汚染性（防汚性）をより向上した重合体を与えることができる。本発明のシリコーン化合物と他の重合性（親水性）モノマーとの重合から導かれる繰返し単位を含む共重合体の製造において、本発明のシリコーン化合物の配合割合は、本発明のシリコーン化合物と重合性（親水性）モノマーとの合計１００質量部に対して本発明のシリコーン化合物を好ましくは５０〜９０質量部、より好ましくは６０〜８０質量部となる量がよい。
【００４０】
重合性モノマーとしては、例えば、（メタ）アクリル酸、メチル（メタ）アクリレート、エチル（メタ）アクリレート、（ポリ）エチレングリコールジメタクリレート、ポリアルキレングリコールモノ（メタ）アクリレート、ポリアルキレングリコールモノアルキルエーテル（メタ）アクリレート、トリフルオロエチル（メタ）アクリレート、２−ヒドロキシエチル（メタ）アクリレート、２，３―ジヒドロキシプロピル（メタ）アクリレート等のアクリル系モノマー；Ｎ，Ｎ−ジメチルアクリルアミド、Ｎ，Ｎ−ジエチルアクリルアミド、Ｎ−アクリロイルモルホリン、Ｎ−メチル（メタ）アクリルアミド等のアクリル酸誘導体；その他の不飽和脂肪族もしくは芳香族化合物、例えばクロトン酸、桂皮酸、ビニル安息香酸；及び（メタ）アクリル基などの重合性基を有するシリコーンモノマーが挙げられる。これらは１種単独でも、２種以上を併用してもよい。
【００４１】
本発明の化合物と上記他の重合性モノマーとの共重合は従来公知の方法により行えばよい。例えば、熱重合開始剤や光重合開始剤など既知の重合開始剤を使用して行うことができる。該重合開始剤としては、２−ヒドロキシ−２−メチル−１−フェニル−プロパン−１−オン、アゾビスイソブチロニトリル、アゾビスジメチルバレロニトリル、ベンゾイルパーオキサイド、ｔｅｒｔ−ブチルハイドロパーオキサイド、クメンハイドロパーオキサイドなどがあげられる。これら重合開始剤は単独でまたは２種以上を混合して用いることができる。重合開始剤の配合量は、重合成分の合計１００質量部に対して０．００１〜２質量部、好ましくは０．０１〜１質量部であるのがよい。
【００４２】
本発明の化合物から導かれる繰返し単位を含む重合体は、酸素透過性に優れ、且つ耐加水分解性に優れる。従って、眼科デバイス、例えば、コンタクトレンズ、眼内レンズ、人工角膜を製造するのに好適である。該重合体を用いた眼科デバイスの製造方法は特に制限されるものでなく、従来公知の眼科デバイスの製造方法に従えばよい。例えば、コンタクトレンズ、眼内レンズなどレンズの形状に成形する際には、切削加工法や鋳型（モールド）法などを使用できる。
【実施例】
【００４３】
以下、実施例及び比較例を示し、本発明をより詳細に説明するが、本発明は下記の実施例に制限されるものではない。下記実施例において、粘度はキャノンフェンスケ粘度計を用い、比重は浮秤計を用いて測定した。屈折率はデジタル屈折率計ＲＸ−５０００（アタゴ社製）を用いて測定した。１Ｈ−ＮＭＲ分析は、ＪＮＭ−ＥＣＰ５００（日本電子社製）を用い、測定溶媒として重クロロホルムを使用して実施した。
また、下記において化合物の純度は、以下の条件によるガスクロマトグラフィー（ＧＣ）測定により行ったものである。
ガスクロマトグラフィー（ＧＣ）測定条件
ｉ．装置とパラメータ
装置：Ａｇｉｌｅｎｔ製ＧＣ  ｓｙｓｔｅｍ  ７８９０Ａ型。検出器：水素炎イオン化検出器（ＦＩＤ）。カラム：Ｊ＆Ｗ  ＨＰ−５ＭＳ（０．２５ｍｍ＊３０ｍ＊０．２５μｍ）。キャリアガス：ヘリウム。一定流量：１．０ｍＬ／分。サンプル注入量：１．０μＬ。スプリット比：５０：１。注入口温度：２５０℃。検出器温度：３００℃。
ｉｉ．温度プログラム
開始温度５０℃。開始時間：２分間。勾配：１０℃／分；終了時温度：３００℃（保持時間：１０分間）。
ｉｉｉ．サンプル調製
サンプル溶液を  希釈することなくＧＣ用バイアル瓶に直接入れた。
【００４４】
［実施例１］
ジムロート、温度計、滴下漏斗を付けた２Ｌの三口ナスフラスコに、ｔ−ブチルジメチルシラノール１１２．０ｇ、トルエン５６．０ｇを添加し、ｎ−ブチルリチウムヘキサン溶液  ２８９．０ｇを滴下漏斗から滴下した。滴下終了後、反応液を室温で１時間撹拌し、ガスクロマトグラフィー（ＧＣ）で出発物質の消失を確認して反応終了とした。  反応終了後にヘキサメチルシクロトリシロキサン  ２４５．３ｇ、ＴＨＦ  ５３７．６  ｇを添加し、室温で３時間撹拌撹拌し、ガスクロマトグラフィー（ＧＣ）でヘキサメチルシクロトリシロキサンの消失を確認して反応終了とした。反応終了後にメタクリロイルオキシプロピルジメチルクロロシラン  １９６．０ｇ、トリエチルアミン  ４．２６  ｇ、２，６−ジ−ｔ−ブチル−４−メチルフェノール  ０．０２５ｇを添加し、室温で１時間撹拌した。反応終了後、有機層を分液漏斗に移して水道水で５回洗浄した。有機層を分離し、溶媒及び未反応の原料を内温９０℃で減圧留去し、以下の式（６）で表されるシリコーン化合物を得た。収量４２６．５ｇ。ＧＣ測定による該シリコーン化合物の純度は９７．２％であり、粘度は６．６ｍｍ２／ｓ（２５℃）であり、比重は０．９３３（２５℃）であり、屈折率は１．４２４２であった。以下に１Ｈ−ＮＭＲデータを記載する。
０．０ｐｐｍ（３０Ｈ）、０．６ｐｐｍ（２Ｈ）、０．９ｐｐｍ（９Ｈ）、１．７ｐｐｍ（２Ｈ）、２．０ｐｐｍ（３Ｈ）、４．１ｐｐｍ（２Ｈ）、５．５ｐｐｍ（１Ｈ）、６．１ｐｐｍ（１Ｈ）。
【化１４】
2020097603.tif 000018
末端ｔ−ブチルジメチルシリル基の立体パラメータは−３．７６である。
【００４５】
［実施例２］
ｔ−ブチルジメチルシラノールの代わりにトリエチルシラノールを用いた以外は、実施例１を繰り返し、下記式（７）で表されるシリコーン化合物を得た。収量３８９．２ｇ。ＧＣ測定による該シリコーン化合物の純度は９５．４％であり、粘度は５．３ｍｍ２／ｓ（２５℃）であり、比重は０．９３７（２５℃）であり、屈折率は１．４２４６であった。以下に１Ｈ−ＮＭＲデータを記載する。
０．０ｐｐｍ（２４Ｈ）、０．６ｐｐｍ（８Ｈ）、０．８ｐｐｍ（９Ｈ）、１．７ｐｐｍ（２Ｈ）、２．０ｐｐｍ（３Ｈ）、４．１ｐｐｍ（２Ｈ）、５．５ｐｐｍ（１Ｈ）、６．１ｐｐｍ（１Ｈ）。
【化１５】
2020097603.tif 000019
末端トリエチルシリル基の立体パラメータは−２．００である。
【００４６】
［実施例３］
ｔ−ブチルジメチルシラノールの代わりにトリイソプロピルシラノールを用いた以外は、実施例１を繰り返し、下記式（８）で表されるシリコーン化合物を得た。収量４１１．６ｇ。ＧＣ測定による該シリコーン化合物の純度は９５．１％であり、粘度は６．９ｍｍ２／ｓ（２５℃）であり、比重は０．９４３（２５℃）であり、屈折率は１．４３４１であった。以下に１Ｈ−ＮＭＲデータを記載する。
０．０ｐｐｍ（２４Ｈ）、０．６ｐｐｍ（５Ｈ）、１．０ｐｐｍ（１８Ｈ）、１．７ｐｐｍ（２Ｈ）、２．０ｐｐｍ（３Ｈ）、４．１ｐｐｍ（２Ｈ）、５．５ｐｐｍ（１Ｈ）、６．１ｐｐｍ（１Ｈ）。
【化１６】
2020097603.tif 000020
末端トリイソプロピルシリル基の立体パラメータは−５．１８である。
【００４７】
［実施例４］
ジムロート、温度計、滴下漏斗を付けた２Ｌの三口ナスフラスコに、２，４，６，８−テトラメチル−２，４，６，８−テトラプロピルシクロテトラシロキサン８８．８ｇ、トルエン４４．４ｇを添加し、ｎ−ブチルリチウムヘキサン溶液２８５．６ｇを滴下漏斗から滴下した。滴下終了後、反応液を室温で１時間撹拌し、ガスクロマトグラフィー（ＧＣ）で出発物質の消失を確認して反応終了とした。反応終了後にヘキサメチルシクロトリシロキサン１９３．５ｇ、ＴＨＦ２６８．８ｇを添加し、室温で３時間撹拌撹拌し、ガスクロマトグラフィー（ＧＣ）でヘキサメチルシクロトリシロキサンの消失を確認して反応終了とした。反応終了後にメタクリロイルオキシプロピルジメチルクロロシラン１５５．１ｇ、トリエチルアミン３．３６ｇ、２，６−ジ−ｔ−ブチル−４−メチルフェノール０．０２５ｇを添加し、室温で１時間撹拌した。反応終了後、有機層を分液漏斗に移して水道水で５回洗浄した。有機層を分離し、溶媒及び未反応の原料を内温９０℃で減圧留去し、下記式（９）で表されるシリコーン化合物を得た。収量３４５．３ｇ。ＧＣ測定による該シリコーン化合物の純度は９６．３％であり、粘度は５．７ｍｍ２／ｓ（２５℃）であり、比重は０．９２３（２５℃）であり、屈折率は１．４２７４であった。以下に１Ｈ−ＮＭＲデータを記載する。
０．０ｐｐｍ（２７Ｈ）、０．６ｐｐｍ（６Ｈ）、０．９ｐｐｍ（６Ｈ）、１．３ｐｐｍ（６Ｈ）、１．７ｐｐｍ（２Ｈ）、２．０ｐｐｍ（３Ｈ）、４．１ｐｐｍ（２Ｈ）、５．５ｐｐｍ（１Ｈ）、６．１ｐｐｍ（１Ｈ）。
【化１７】
2020097603.tif 000021
末端ｎ−ブチル−メチル−プロピル−シリル基の立体パラメータは−１．４９である。
【００４８】
［実施例５］
２，４，６，８−テトラメチル−２，４，６，８−テトラプロピルシクロテトラシロキサンの代わりに２，４，６−テトラメチル−２，４，６−トリス（３，３，３−トリフルオロプロピル）シクロトリシロキサンを用いた以外は、実施例３を繰り返し、下記式（１１）で表されるシリコーン化合物を得た。収量３８１．２ｇ。ＧＣ測定による該シリコーン化合物の純度は９６．４％であり、粘度は６．９ｍｍ２／ｓ（２５℃）であり、比重は１．００３（２５℃）であり、屈折率は１．４１４０であった。以下に１Ｈ−ＮＭＲデータを記載する。
０．０ｐｐｍ（２７Ｈ）、０．６ｐｐｍ（４Ｈ）、０．７ｐｐｍ（２Ｈ）、０．９ｐｐｍ（３Ｈ）、１．３ｐｐｍ（４Ｈ）、１．７ｐｐｍ（２Ｈ）、２．０ｐｐｍ（３Ｈ）、２．１ｐｐｍ（２Ｈ）、４．１ｐｐｍ（２Ｈ）、５．５ｐｐｍ（１Ｈ）、６．１ｐｐｍ（１Ｈ）。
【化１８】
2020097603.tif 000022
末端ｎ−ブチル−メチル−３，３，３−トリフルオロプロピルシリル基の立体パラメータは、３，３，３−トリフルオロプロピル基をプロピル基に置き換えたｎ−ブチル−メチル−プロピル−シリル基と同じ、−１．４９である。
【００４９】
［比較例１及び２］
比較例１及び２では、ソフトコンタクトレンズ用モノマーとして広く用いられている下記式（１１）又は（１２）で表されるシリコーン化合物を使用した。
【化１９】
2020097603.tif 000023
末端トリメチルシリル基の立体パラメータは０である。
【化２０】
2020097603.tif 000024
末端ｎ−ブチルジメチルシリル基の立体パラメータは−０．７１である。
【００５０】
［評価試験］
耐加水分解性の評価
上記で得たシリコーン化合物の各々について、下記試験を行った。
２０ｍＬスクリュー管に、シリコーン化合物０．１ｇ、２−プロパノール（３．９０ｇ）、酢酸（０．２４ｇ）、蒸留水（０．９０ｇ）、及び重合禁止剤として２，６−ジ−ｔ−ブチル−４−メチルフェノール（２ｍｇ）を入れてよく混合し、密閉した。該スクリュー管を８０℃下に１６８時間置いた。混合直後（０時間）の混合溶液及び１６８時間置いた後の混合溶液をガスクロマトグラフィー測定に夫々付した。ガスクロマトグラフィーの測定条件は上記した通りである。
ガスクロマトグラフィー測定により得られたピーク面積は含まれる成分量に比例する。混合直後（０時間）のシリコーン化合物のピーク面積（１００％）に対する、１６８時間後のシリコーン化合物のピーク面積割合（％）を算出し、加水分解による重量減少率を評価した。結果を下記表３に示す。
【００５１】
【表３】
2020097603.tif 000025
【００５２】
表３に示す通り、比較例１及び２のシリコーン化合物は、上記条件下、８０℃にて１６８時間置くと加水分解され、成分含有量が著しく減少した。これに対し、本発明のシリコーン化合物はピーク面積割合の減少が少なく耐加水分解性に優れる。また、本発明のシリコーン化合物はポリシロキサン構造を有するため、他の重合性モノマーと共重合することにより、無色透明であり、酸素透過性に優れる硬化物を与えることができる。
【産業上の利用可能性】
【００５３】
本発明のシリコーン化合物は耐加水分解性に優れる。従って本発明のシリコーン化合物は、酸素透過性を有し、無色透明であり、且つ、耐加水分解性に優れる重合体を与える。本発明の化合物及び該化合物の製造方法は、コンタクトレンズ材料、眼内レンズ材料、及び人工角膜材料など、眼科デバイスの製造のために有用である。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
下記式（１）で表されるシリコーン化合物であり、
【化１】
2020097603.tif 000034
式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部がハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つがハロゲン置換の炭化水素基である場合には、該炭化水素基の炭素原子に結合している官能基及びハロゲン原子を水素原子に置き換えた場合の前記立体パラメータの値−１．００以下を有することを特徴とする、前記シリコーン化合物。
【請求項２】
Ｑが下記（２）又は（３）で示される、請求項１記載のシリコーン化合物
【化２】
2020097603.tif 000035
【化３】
2020097603.tif 000036
（式中、ｋは０〜６の整数であり、ｋが０の場合、ｍは１〜４の整数であり、ｋが０でない場合、ｍは１〜１７の整数であり、且つ、１≦３ｋ＋ｍ≦２０であり、式中＊で示される箇所が式（１）のケイ素原子と結合しており、＊＊で示される箇所が式（１）のＺ基と結合している）。
【請求項３】
Ｚが、アクリロイル基又はメタクリロイル基を有する基である、請求項１または２記載のシリコーン化合物。
【請求項４】
該Ｒ１Ｒ２Ｒ３Ｓｉ−残基が前記立体パラメータの値−１．５０以下を有する、請求項１〜３のいずれか１項記載のシリコーン化合物。
【請求項５】
該Ｒ１Ｒ２Ｒ３Ｓｉ−残基が前記立体パラメータの値−２．００以下を有する、請求項４記載のシリコーン化合物。
【請求項６】
Ｒ１、Ｒ２、及びＲ３の少なくとも１つが、イソプロピル基、ｔ−ブチル基、フェニル基、及びトリフルオロプロピル基から選ばれる基である、請求項１〜５のいずれか１項記載のシリコーン化合物。
【請求項７】
Ｒ１、Ｒ２、及びＲ３の全てが、エチル基、ｎ−プロピル基、イソプロピル基、及びｎ−ブチル基から選ばれる同一の基である、請求項１〜５のいずれか１項記載のシリコーン化合物。
【請求項８】
該Ｒ１Ｒ２Ｒ３Ｓｉ−残基が下記のいずれかである、請求項１〜５のいずれか１項記載のシリコーン化合物。
【化４】
2020097603.tif 000037
（上記式に置いて、＊で示される箇所が酸素原子と結合している）
【請求項９】
ｋが１であり、かつｍが１〜４である、請求項２、又は請求項２を引用する請求項３〜８のいずれか１項記載のシリコーン化合物。
【請求項１０】
ｋが０であり、かつｍが１〜４である、請求項２、又は請求項２を引用する請求項３〜８のいずれか１項記載のシリコーン化合物。
【請求項１１】
請求項１〜１０のいずれか１項記載のシリコーン化合物のラジカル重合性基Ｚの付加重合から導かれる繰返し単位を含む重合体。
【請求項１２】
請求項１〜１０のいずれか１項記載のシリコーン化合物のラジカル重合性基Ｚと、これと重合性の基を有する他の化合物との重合から導かれる繰返し単位を含む共重合体。
【請求項１３】
請求項１２記載の共重合体からなる眼科デバイス。
【請求項１４】
下記式（１）で表されるシリコーン化合物の製造方法において、
【化５】
2020097603.tif 000038
（式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部がハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つがハロゲン置換の炭化水素基である場合には、該炭化水素基の炭素原子に結合している官能基及びハロゲン原子を水素原子に置き換えた場合の前記立体パラメータの値−１．００以下を有する）
下記式（４）で表されるシロキサンと
【化６】
2020097603.tif 000039
（Ｒ１、Ｒ２、及びＲ３は上記の通りであり、ｎ’はｎ−１である）
下記式（５）で表されるハロゲン化シリル化合物
【化７】
2020097603.tif 000040
（Ｑ及びＺは上記の通りであり、Ｘはハロゲン原子である）
とを反応させて
上記式（１）で表される化合物を得る工程を含む、前記製造方法。
【請求項１５】
下記式（１）で表されるシリコーン化合物のラジカル重合性基Ｚの付加重合から導かれる繰返し単位を含む重合体、又は該シリコーン化合物のラジカル重合性基Ｚと重合性の基を有する他の化合物との重合から導かれる繰返し単位を含む共重合体において、
【化８】
2020097603.tif 000041
式中、Ｚはラジカル重合性基であり、Ｑは、アミド結合、エーテル結合、エステル結合、又は不飽和結合から成る群より選ばれる１以上の結合を含んでよい、置換又は非置換の、炭素数１〜２０の二価炭化水素基であり、ｎは１〜１００の整数であり、Ｒ１〜Ｒ３は、互いに独立に、非置換の、不飽和結合を有してよい炭素数１〜２０の一価炭化水素基、又は、前記一価炭化水素基の炭素原子に結合する水素原子の一部又は全部がハロゲン原子で置換されている基であり、
該Ｒ１Ｒ２Ｒ３Ｓｉ−残基が、ケイ素原子に結合する非置換の炭化水素基の立体的嵩高さを示す立体パラメータの値−１．００以下を有し、Ｒ１、Ｒ２、及びＲ３の少なくとも１つがハロゲン置換の炭化水素基である場合には、該炭化水素基の炭素原子に結合している官能基及びハロゲン原子を水素原子に置き換えた場合の前記立体パラメータの値−１．００以下を有することにより、前記重合体及び共重合体の耐加水分解性を向上する方法。
【請求項１６】
Ｑが下記（２）又は（３）で示される、請求項１５記載の方法。
【化９】
2020097603.tif 000042
【化１０】
2020097603.tif 000043
（式中、ｋは０〜６の整数であり、ｋが０の場合、ｍは１〜４の整数であり、ｋが０でない場合、ｍは１〜１７の整数であり、且つ、１≦３ｋ＋ｍ≦２０であり、式中＊で示される箇所が式（１）のケイ素原子と結合しており、＊＊で示される箇所が式（１）のＺ基と結合している）。
【請求項１７】
Ｚが、アクリロイル基又はメタクリロイル基を有する基である、請求項１５または１６記載の方法。
【請求項１８】
該Ｒ１Ｒ２Ｒ３Ｓｉ−残基が前記立体パラメータの値−１．５０以下を有する、請求項１５〜１７のいずれか１項記載の方法。
【請求項１９】
該Ｒ１Ｒ２Ｒ３Ｓｉ−残基が前記立体パラメータの値−２．００以下を有する、請求項１８記載の方法。
【請求項２０】
Ｒ１、Ｒ２、及びＲ３の少なくとも１つが、イソプロピル基、ｔ−ブチル基、フェニル基、及びトリフルオロプロピル基から選ばれる基である、請求項１５〜１９のいずれか１項記載の方法。
【請求項２１】
Ｒ１、Ｒ２、及びＲ３の全てが、エチル基、ｎ−プロピル基、イソプロピル基、及びｎ−ブチル基から選ばれる同一の基である、請求項１５〜１９のいずれか１項記載のシリコーン化合物。
【請求項２２】
該Ｒ１Ｒ２Ｒ３Ｓｉ−残基が下記のいずれかである、請求項１５〜１９のいずれか１項記載の方法。
【化１１】
2020097603.tif 000044
（上記式に置いて、＊で示される箇所が酸素原子と結合している）
【請求項２３】
ｋが１であり、かつｍが１〜４である、請求項１６、又は請求項１６を引用する請求項１７〜２２のいずれか１項記載の方法。
【請求項２４】
ｋが０であり、かつｍが１〜４である、請求項１６、又は請求項１６を引用する請求項１７〜２２のいずれか１項記載の方法。